(57)【要約】      （修正有）【課題】被処理鋼製部材の表面に、高品質の金属炭化物皮膜を長期に亘って安定して形成する方法と、この方法によって形成される金属炭化物皮膜被覆部材を提供する。【解決手段】炭化物形成用金属化合物を含む溶融硼砂浴中に、Ｍｇ含有量１．２〜９３ｍａｓｓ％のＡｌ−Ｍｇ合金の小片または小塊を還元材として添加することによって、塩浴中に残留している酸化アルミニウムをアルミニウムに還元して、塩浴を再活性化し、高純度、高硬度で品質の高い炭化物皮膜を形成させる方法およびこのようにして形成してなる部材。【選択図】なし【特許請求の範囲】
【請求項１】
硼砂、炭化物形成用金属化合物および還元材を含む塩浴中に被処理鋼製部材を浸漬して、該被処理鋼製部材の表面に金属炭化物の皮膜を形成する方法において、
前記還元材として、アルミニウム−マグネシウム合金を用いることを特徴とする金属炭化物皮膜の形成方法。
【請求項２】
硼砂と炭化物形成用金属化合物とアルミニウム−マグネシウム合金とを含む混合塩を加熱して溶融状態の塩浴とし、その溶融塩浴中に被処理鋼製部材を浸漬し、この被処理鋼製部材に含まれている炭素と当該塩浴中に析出して遊離状態で存在する微細な上記炭化物形成用金属の粒子とを反応させることにより、該鋼製部材の表面に金属炭化物の皮膜を形成することを特徴とする請求項１に記載の金属炭化物皮膜の形成方法。
【請求項３】
前記炭化物形成用金属化合物が、Ｔｉ、Ｃｒ、Ｍｎ、Ｔａ、Ｎｂ、Ｖ、Ｈｆ、ＭｏおよびＷから選ばれる１種以上の金属の、酸化物、硫酸塩、炭酸塩、塩化物、水酸化物または硼化物のいずれかの化合物であることを特徴とする請求項１または２に記載の金属炭化物皮膜の形成方法。
【請求項４】
前記アルミニウム−マグネシウム合金は、マグネシウム（Ｍｇ）を１．２〜９３ｍａｓｓ％含み、残部がアルミニウムおよび不可避的不純物からなることを特徴とする請求項１〜３のいずれか１に記載の金属炭化物皮膜の形成方法。
【請求項５】
前記被処理鋼製部材は、この部材に含まれる炭素量が、０．０５〜２．３ｍａｓｓ％であることを特徴とする請求項１〜４のいずれか１に記載の金属炭化物皮膜の形成方法。
【請求項６】
前記塩浴の温度が、８００℃〜１１５０℃であることを特徴とする請求項１〜５のいずれか１に記載の金属炭化物皮膜の形成方法。
【請求項７】
前記塩浴中に浸漬する被処理鋼製部材は、鋼製部材と塩浴成分との接触機会を増やすべく該塩浴中に可動保持することを特徴とする請求項１〜６のいずれか１に記載の金属炭化物皮膜の形成方法。
【請求項８】
被処理鋼製部材の表面が、
硼砂、炭化物形成用金属化合物、還元材であるアルミニウム−マグネシウム合金を含む塩浴中に析出し、遊離している炭化物形成用金属の微粒子と該被処理鋼製部材中に含まれている炭素との冶金反応によって生成させた金属炭化物皮膜、
にて被覆されている、
ことを特徴とする金属炭化物皮膜被覆部材。
【請求項９】
前記金属炭化物皮膜は、ＴｉＣ、ＣｒＣ、ＭｎＣ、ＴａＣ、ＮｂＣ、ＶＣ、ＨｆＣ、ＭｏＣのうちから選ばれる１種以上の金属炭化物の皮膜であることを特徴とする請求項８に記載の金属炭化物皮膜被覆部材。
【請求項１０】
前記アルミニウム−マグネシウム合金は、マグネシウム（Ｍｇ）を１．２〜９３ｍａｓｓ％含み、残部がアルミニウムおよびそ不可避的不純物からなることを特徴とする請求項８または９に記載の金属炭化物皮膜被覆部材。
【請求項１１】
前記金属炭化物の皮膜は、塩浴中において還元反応によって析出、遊離した微細な炭化物形成用金属の粒子と、被処理鋼製部材中に含まれている炭素との反応によって生成した皮膜であることを特徴とする請求項８〜１０のいずれか１に記載の金属炭化物皮膜被覆部材。
【請求項１２】
前記金属炭化物皮膜は、ビッカース硬さ（ＨＶ）：２３００以上であることを特徴とする請求項８〜１１のいずれか１に記載の金属炭化物皮膜被覆部材。
【請求項１３】
前記被処理鋼製部材は、この部材中に含まれる炭素の含有量が０．０５〜２．３ｍａｓｓ％であることを特徴とする請求項８〜１２のいずれか１に記載の金属炭化物皮膜被覆部材。
【請求項１４】
前記金属炭化物皮膜は、その厚さが、２μｍ〜３０μｍであることを特徴とする請求項８〜１３のいずれか１に記載の金属炭化物皮膜被覆部材。
【発明の詳細な説明】
【技術分野】
【０００１】
本発明は、各種鋼製部材の表面に高硬度で耐摩耗性に優れる金属炭化物の皮膜を形成する方法と金属炭化物皮膜被覆部材に関する提案である。
【背景技術】
【０００２】
従来、機械器具用部材や金型などへの表面処理技術として、寸法変化が少なく当初の仕上状態を長期間にわたって維持することができる硬質皮膜についての研究が多くなされ、各種の処理技術と皮膜が開発されてきた。
【０００３】
例えば、物理的蒸着法（ＰＶＤ法）や化学的蒸着法（ＣＶＤ法）、粉末冶金法、拡散浸透法、溶射法、アークやレーザによる肉盛り法、電気めっき金属の二次的炭化処理などがそれである。なお、硬質皮膜としては、金属炭化物皮膜の開発がその代表的な皮膜の１つである。
【０００４】
その他、金属炭化物皮膜の形成方法は、加熱して溶融状態とした硼砂が主剤の塩浴中に、被処理鋼製部材を浸漬することによって、部材表面に金属炭化物の皮膜を形成する方法、いわゆる塩浴法が知られている。この方法は、要するに、硼砂中に炭化物形成用金属またはその合金粉末の添加を前提とし、さらに第２添加成分として、アルミナ、炭化棚素（Ｂ４Ｃ）、アルミニウム、カルシウム、珪素などの一種または二種を添加して混合塩浴をつくり、その塩浴中に被処理鋼製部材を浸漬することによって、該部材の表面に皮膜を形成する方法である。この塩浴法に関する技術としては、以下に述べるような方法が知られている。
【０００５】
例えば、特許文献１には、主剤である硼砂や炭化物皮膜形成用金属とともに、アルミナ（Ａ１２Ｏ３）、ハロゲン化アンモン（例えば、ＮＨ４Ｃｌ）などの添加剤を加え、９５０℃〜１０５０℃の塩浴中に被処理鋼製部材を浸漬して、その表面に炭化物皮膜を形成する方法が開発されている。この方法は、アルミナなどを添加することで、塩浴の浴寿命の低下を防止すると共に、炭化物皮膜形成用金属化合物の粉末が処理槽の底部に沈積して被処理鋼製部材表面に付着するという弊害を除くこと、を目的として開発された技術である。
【０００６】
また、特許文献２には、硼化物とバナジウムやニオブなどの炭化物形成用金属の酸化物とからなる塩浴中に、添加剤として金属アルミニウム（Ａｌ）を添加すること、さらに、特許文献３には、添加剤として、カルシウムやアルミニウム、珪素、チタン、ジルコン、マンガンを添加した混合塩浴が開示されている。塩浴中にこれらの添加剤を加える理由は、被処理鋼製部材への金属炭化物皮膜の形成速度の低下を防ぐためであると説明されている。
【０００７】
また、特許文献４には、硼砂系塩浴中に、２種類の炭化物形成金属を添加することによって、被処理鋼製部材への２種類の炭化物皮膜を付着形成させる方法について開示している。
【０００８】
さらに、特許文献５〜７では、炭化物形成用金属化合物や各種添加剤を含む硼砂系塩浴中に浸漬した被処理鋼製部材を陰極とし、これに直流電流を流す電気化学的処理によって炭化物の皮膜を形成する電解法による技術を提案している。
【先行技術文献】
【特許文献】
【０００９】
【特許文献１】特公昭５９−４２０７１号公報
【特許文献２】特公平５−１４７８６号公報
【特許文献３】特公昭５３−４０５４号公報
【特許文献４】特公昭５６−３６８６４号公報
【特許文献５】特公昭５１−２３２６３号公報
【特許文献６】特公昭５１−２１３８４号公報
【特許文献７】特公昭５１−２３２６２号公報
【発明の概要】
【発明が解決しようとする課題】
【００１０】
本発明は基本的に、特許文献２に開示されているような、いわゆる硼砂と炭化物形成用金属化合物に添加剤（還元材）を加えてなる塩浴を用いることにより、好ましくは、炭素量の高い被処理鋼製部材を浸漬することによって、該鋼製部材の表面に硬質の金属炭化物皮膜を形成する方法に関するものであり、この方法に関する前記従来技術が抱えている下記の課題を解決しようとするものである。
【００１１】
前述した金属炭化物皮膜の形成技術は、一般に「塩浴法」と呼ばれ、作業工程が単純で、多量生産にも向いていることから、古くから実用化されている硬質皮膜形成技術の一つである。しかしながら、既知の塩浴法では、被処理体としての鋼製部材を処理する度ごとに、浴中に炭化物形成用金属化合物とアルミニウム金属片を添加しているため、長期間使用した塩浴中には、アルミニウム酸化物粒子が多量に残留することとなる。
【００１２】
もし、塩浴中に多量のアルミニウム酸化物の粒子が残留すると、塩浴自体の化学的活性力が低下し、鋼製部材表面における金属炭化物皮膜の形成速度が遅くなるうえ、形成される炭化物中にもアルミニウム酸化物粒子が混入して、皮膜の局部的な割れや空隙発生の原因となるなど、品質低下現象が見られる。
【００１３】
しかしながら、こうした課題に対して現在のところ有効な解決策は提案されておらず、そのために多量のアルミニウム酸化物を含む塩浴は、廃棄物として捨てられることが多く、これが環境汚染の原因となっているとともに、生産コストの上昇を招く原因ともなっている。
【００１４】
また、塩浴中に５０〜７０ｍａｓｓ％の酸化アルミニウム（Ａｌ２Ｏ３）を添加する方法（特許文献１）は、高温処理浴の場合でも粘性の低下が少なく、形成された炭化物層の酸化を防ぐ効果があると云われている。しかし、発明者らの研究によれば、その効果は短期的かつ限定的であり、金属アルミニウムを添加した塩浴と同様の現象が早期に発生するという課題が残されている。
【００１５】
そこで、本発明の目的は、化学的活性力の大きい塩浴を永きに亘って維持することで被処理鋼製部材の表面に、高品質の金属炭化物皮膜を長期に亘って安定して形成する方法と、この方法によって形成される金属炭化物皮膜被覆部材とを提案することにある。
【課題を解決するための手段】
【００１６】
発明者らは、従来技術が抱えている前記課題を解決し、上記目的を実現するべく鋭意検討を重ねた結果、下記の手段を採用することが有効であることを突き止め、本発明を開発するに到った。
（１）即ち、本発明は、炭化物形成用金属化合物を含む高温溶融状態の硼砂含有塩浴中に、従来（特許文献２記載）の如き金属アルミニウムの使用に代え、アルミニウム−マグネシウム合金（以下、「Ａｌ−Ｍｇ合金」という）の小片または小塊を添加し、溶融塩浴（以下、単に「塩浴」という）中に残存しているアルミニウム酸化物（Ａ１２Ｏ３）粒子を、Ａｌ−Ｍｇ合金中のＭｇによって還元して金属Ａｌ粒子として改質させ、再び塩浴中で強力な還元材としての作用を発揮するようにしている点に第１の特徴がある。
（２）また、本発明の第２の特徴としては、前記塩浴中に添加するＡｌ−Ｍｇ合金は、Ｍｇの含有量が、１．２〜９３ｍａｓｓ％のものであり、塩浴中に残存するＡ１２Ｏ３粒子の量によって、Ｍｇ含有量の異なるＡｌ−Ｍｇ合金の種類と添加量を調節することにある。
（３）また、本発明の第３の特徴としては、前記Ａｌ−Ｍｇ合金として、直径１〜１０ｍｍ、長さ５〜１０ｍｍの小片または小塊の形で塩浴中に添加し、８００℃〜１１５０℃に加熱された塩浴中において完全な溶融状態の微粒子として存在させ、しかもこの塩浴を適宜に撹拌することによってＡ１２Ｏ３粒子とＭｇ成分との接触効率を上げて、金属Ａｌ粒子への還元作用を促して、塩浴全体の化学的活性力を回復させることにある。
（４）また、本発明の第４の特徴は、Ａｌ−Ｍｇ合金中のＡｌ成分を、塩浴中における炭化物形成用金属化合物の還元作用に寄与させることにより、炭化物形成金属粒子の生成を促進させ、最終的には被処理鋼製部材の表面への硬質の炭化物皮膜の形成に寄与させるようにすることにある。
（５）また、本発明の第５の特徴は、Ａｌ−Ｍｇ合金中のＭｇ成分を、塩浴中に生成したＡ１２Ｏ３粒子の還元作用に利用するだけでなく、Ａｌ成分に比較して一段と強い還元力を利用することにより、炭化物形成用金属化合物から純度の高い炭化物形成金属粒子を生成させ、これによって高品質の炭化物皮膜を形成させるようにすることにある。
（６）さらに、本発明の第６の特徴は、Ａｌ−Ｍｇ合金の小片・小塊を還元材として用いる本発明に係る塩浴法では、Ａｌ金属を使用する場合に比較して塩浴の化学的活性力の回復が顕著で、長期間にわたって、品質の高い炭化物皮膜の形成条件を維持することができるので、生産性の向上とともに生産コストの低減が期待できる点にある。
【００１７】
このような考え方の下に開発した本発明は、硼砂、炭化物形成用金属化合物および還元材を含む塩浴中に被処理鋼製部材を浸漬して、該被処理鋼製部材の表面に金属炭化物の皮膜を形成する方法において、前記還元材として、アルミニウム−マグネシウム合金を用いることを特徴とする金属炭化物皮膜の形成方法である。
【００１８】
また、本発明は、上記の皮膜形成方法を適用することで、被処理鋼製部材の表面が、硼砂、炭化物形成用金属化合物、還元材であるアルミニウム−マグネシウム合金を含む塩浴中に析出し、遊離している炭化物形成用金属の微粒子と該被処理鋼製部材中に含まれている炭素との冶金反応によって生成させた金属炭化物皮膜、にて被覆されていることを特徴とする金属炭化物皮膜被覆部材を提供する。
【００１９】
なお、本発明においては、さらに下記に列挙するような解決手段を採用することがより好ましいと考えられる。
（１）硼砂と炭化物形成用金属化合物とアルミニウム−マグネシウム合金とを含む混合塩を加熱して溶融状態の塩浴とし、その溶融塩浴中に被処理鋼製部材を浸漬し、この被処理鋼製部材に含まれている炭素と当該塩浴中に析出して遊離状態で存在する微細な上記炭化物形成用金属の粒子とを反応させることにより、該鋼製部材の表面に金属炭化物の皮膜を形成すること。
（２）前記炭化物形成用金属化合物が、Ｔｉ、Ｃｒ、Ｍｎ、Ｔａ、Ｎｂ、Ｖ、Ｈｆ、ＭｏおよびＷから選ばれるいずれか１種以上の金属の、酸化物、硫酸塩、炭酸塩、塩化物、水酸化物または硼化物のいずれかの化合物であること。
（３）前記アルミニウム−マグネシウム合金は、マグネシウム（Ｍｇ）を１．２〜９３ｍａｓｓ％含み、残部がアルミニウムおよび不可避的不純物からなること。
（４）前記被処理鋼製部材は、この部材に含まれる炭素量が、０．０５〜２．３ｍａｓｓ％であること。
（５）前記塩浴の温度が、８００℃〜１１５０℃であること。
（６）前記塩浴中に浸漬する被処理鋼製部材は、鋼製部材と塩浴成分との接触機会を増やすべく該塩浴中に可動保持すること。
（７）前記金属炭化物皮膜は、ＴｉＣ、ＣｒＣ、ＭｎＣ、ＴａＣ、ＮｂＣ、ＶＣ、ＨｆＣ、ＭｏＣのうちから選ばれる１種以上の金属炭化物の皮膜であること。
（８）前記金属炭化物の皮膜は、塩浴中において還元反応によって析出、遊離した微細な炭化物形成用金属の粒子と、被処理鋼製部材中に含まれている炭素との反応によって生成した皮膜であること。
（９）前記金属炭化物皮膜は、ビッカース硬さ（ＨＶ）：２３００以上であること。
（１０）前記金属炭化物皮膜は、その厚さが、２μｍ〜３０μｍであること。
【発明の効果】
【００２０】
前記のような構成を有する本発明によれば、下記の如き効果が期待できる。
（１）還元材として金属Ａｌを使用する塩浴法や、塩浴中に予めＡ１２Ｏ３を添加する既知の方法の場合、塩浴中に多量のＡ１２Ｏ３（酸化アルミニウム）が残存して塩浴を汚染し、炭化物生成反応を阻害したり、形成される金属炭化物皮膜の品質を低下させるおそれがある。しかし、本発明のように、Ａｌ−Ｍｇ合金を還元材として使用する場合、ＭｇがＡ１２Ｏ３を還元してＡｌ微粒子に変化させることができるので、塩浴中に存在しているＡ１２Ｏ３の再利用が可能となり、浴の化学的活性力が回復して高品質の炭化物皮膜の形成に有効に作用する。
（２）本発明において、還元材として用いるＭｇ（Ａ１−Ｍｇ合金中のＭｇ）は、従来のＡｌ還元材に比較すると、塩浴中における炭化物形成用金属化合物に対する還元作用が強く、純度の高い炭化物皮膜形成用金属の微粒子を短期間のうちに多量に生成させることができる。そのため、被処理鋼製部材の表面における炭化物皮膜の形成速度を向上させ、しかも生成した炭化物皮膜の高硬度化にも寄与する。
（３）しかも、本発明においては、前記Ａｌ−Ｍｇ合金中のＡｌもまた、従来の塩浴法と同様に炭化物形成用金属化合物の還元作用を発揮するので、作用効果がより倍増する。
（４）本発明において、還元材であるＡｌ−Ｍｇ合金は、８００℃〜１１５０℃の塩浴中の作業温度条件下では完全に溶融しており、しかも微粒子として塩浴中に分散しているので、前記（１）〜（２）の反応がより効率的なものになる。
（５）本発明において、Ａｌ−Ｍｇ合金中のＭｇは、前記（１）〜（４）の作用を発揮した後、最終的にはＭｇＯ（酸化マグネシウム）の微粒子となって、塩浴中に残留することになる。しかし、そのＭｇＯの密度は３．６５ｇ／ｃｍ３であり、従来のＡｌ還元材の最終生成物であるＡ１２Ｏ３の密度３．９９ｇ／ｃｍ３に比較すると軽いため、塩浴の表面に集合しやすい傾向がある。そのため、その除去作業が容易であり、塩浴の清浄化維持に有利である。
（６）本発明において、Ａｌ−Ｍｇ合金は、Ｍｇの含有量が１．２〜９３ｍａｓｓ％の範囲内のものであり、溶射皮膜用材料および一般構造用材料として使用されている既存の合金であり、しかも空気が完全に遮断された硼砂の溶融塩中で使用されるため、本発明の実施に当たって必要な全ての作業を安全に行なうことができる。
【発明を実施するための形態】
【００２１】
以下、本発明の好適な実施形態について説明する。
（１）塩浴を構成する物質とその化学成分
本発明において用いられる塩浴は、硼砂（Ｎａ２Ｂ４Ｏ７）を主成分として、これに炭化物形成用金属化合物やＡｌ−Ｍｇ合金の小片または小塊を添加して形成されるものである。硼砂は、市販のものでもよく、その多くは結晶水を含むＮａ２Ｂ２Ｏ７・１０Ｈ２Ｏの化学式で示されるものを使用することができる。この硼砂は、加熱すると３５０℃〜４００℃で結晶水を放出してガラス状の粘性を有する融体となる。一旦、ガラス状になった硼砂は、大気を遮断して空気の内部侵入を防止して無酸化環境を構成するだけでなく、この浴に被処理鋼製部材を浸漬した際に、該部材表面の薄い鉄酸化膜を除去するフラックスとしての作用も有する。
【００２２】
そのうえ、この硼砂は、炭化物形成用金属化合物と還元材であるＡｌ−Ｍｇ合金とからなる塩浴成分を加熱して溶融状態としたとき、このＡｌ−Ｍｇ合金による還元反応を促進させて、多量の炭化物形成金属粒子を析出させるための熱源としての役割を果たす。
【００２３】
硼砂を含有する塩浴の好適温度は、８００℃〜１１５０℃の範囲が好ましい。その理由は、塩浴温度が８００℃よりも低いと、塩浴の粘度が大きくなって作業が困難になるうえ、前記Ａｌ−Ｍｇ合金成分による還元反応および被処理鋼製部材表面に形成される炭化物皮膜の形成速度が遅くなるからである。一方、１１５０℃よりも高い温度では、前記諸反応はいずれも速くなるものの、硼砂自体の酸化・分解反応の速度が速くなり、好適な塩浴環境を維持できる期間が短くなるとともに、形成される炭化物皮膜の性状、品質が低下する。
【００２４】
（２）炭化物形成用金属化合物の種類
本発明において使用可能な炭化物形成用金属化合物の主要成分として含有する金属としては次のようなものがある。
チタン（ＴｉＣ）、クロム（Ｃｒ２３Ｃ６、Ｃｒ７Ｃ３）、マンガン（Ｍｎ２３Ｃ６）、タンタル（Ｔａ２Ｃ、ＴａＣ）、ハフニウム（ＨｆＣ）、バナジウム（ＶＣ、Ｖ４Ｃ３）、ニオブ（Ｎｂ２Ｃ、ＮｂＣ）、モリブデン（Ｍｏ２ＣＭｏＣ）、タングステン（Ｗ２Ｃ、ＷＣ）
なお、括弧内は、それぞれの金属が炭化物を形成した際の化学記号を示す。
【００２５】
上記炭化物形成用金属化合物を硼砂含有塩浴中に添加する場合には、前記炭化物形成用金属の酸化物（例えば、Ｃｒ２Ｏ３、Ｎｂ２Ｏ５）や水酸化物、炭酸塩、塩化物、硫酸塩などの化合物の形態で添加することができるが、酸化物の形態のものが特に好ましい。
【００２６】
なお、硼砂含有塩浴中に添加する炭化物形成用金属化合物は、１種類であることを基本とするが、複数の金属化合物を添加してもよい。この場合は、複数の金属炭化物が混在したり、層状に積み重なる構造の皮膜が形成されることとなるが、炭化物皮膜として好適に利用できる場合があり、そうした製造および利用を規制するものではない。
【００２７】
（３）炭化物形成用金属化合物の還元材として用いられるＡｌ−Ｍｇ合金
本発明において最も特徴的なことは、前記炭化物形成用金属化合物の還元材として、Ａ１−Ｍｇ合金を用いることにある。この合金の化学成分は、Ｍｇ：１．２〜９３ｍａｓｓ％、残部がＡｌであるものが好ましく、さらにＭｇ：５〜５０ｍａｓｓ％のものを用いることがより好ましい。その理由は、ＭｇＯ含有量が１．２ｍａｓｓ％（より好ましい場合では５ｍａｓｓ％）よりも少ないと、Ｍｇによる酸化アルミニウム（Ａｌ２Ｏ３）の還元作用に長時間を要するうえ、還元できる量が少なく、一方、９３ｍａｓｓ％（より好ましい場合では５０ｍａｓｓ％）よりも多いと、前記Ａｌ２Ｏ３の還元作用によるＡｌ粒子の生成量が増加して、塩浴の化学活性度が必要以上に高くなって鋼製の塩浴槽と反応し、その溶解成分による塩浴の汚染および塩浴槽寿命を短くするからである。
なお、市販のＡｌ−Ｍｇ合金は、微量のＺｎ、Ｍｎ、Ｆｅ、Ｓｉ、Ｃｕ、ＣｒあるいはＴｉなど、またその他の不可避的不純物が含まれているが、これらは本発明の作用、効果を得る上であまり障害とならないため、特には規制されない。
【００２８】
前記Ａｌ−Ｍｇ合金の例としては、日本工業規格ＪＩＳ  Ｈ４０４０規定の「アルミニウムおよびアルミニウム合金の棒および線」の合金番号２０２４（Ｍｇ：１．２〜１．８ｍａｓｓ％）を最低のＭｇ含有量とし、最大Ｍｇ含有量として、ＪＩＳ  Ｈ４２０２規定の「マグネシウム合金継目無管」ＭＴ２（Ａｌ：５．５〜６．５ｍａｓｓ％、残部：Ｍｇ他）を使用することができる。
【００２９】
これらのＡｌ−Ｍｇ合金材料は、いずれも市販品であるから入手および取扱いが容易である。従って、Ｍｇ含有量の多い合金であっても安全性が高く、本発明の目的に叶う還元材として好ましい材料と云える。
【００３０】
このＡｌ−Ｍｇ合金を塩浴中に添加する場合、直径２〜１０ｍｍ程度、長さ５〜２０ｍｍ程度の小片または小塊のものを用いることが好ましい。その理由は、この大きさの合金は、該塩浴の操業条件である８００℃〜１１５０℃の温度域では容易に溶融状態となって炭化物形成用金属化合物と反応し、炭化物形成金属の微粒子を遊離状態（析出）とすることができる。因みに、Ａｌの融点は６６０℃、Ｍｇの融点は６５０℃である。
【００３１】
（４）被処理対象である鋼製部材
本発明において用いられる被処理鋼製部材としては、塩浴中において、炭化物形成金属の微粒子と接触したときに、炭化物皮膜を早期に形成するのに必要な炭素量を有すること、即ち、該鋼製部材表面に所定の炭化物皮膜を形成するために必要とされる炭素量を有するもの、好ましくは高炭素鋼鋼材であることが望ましい。この目的を達成するのに必要な炭素の含有量は、０．０５ｍａｓｓ％〜２．３ｍａｓｓ％程度のものが好適である。より好ましくは、０．０７ｍａｓｓ％〜１．５ｍａｓｓ％程度である。
【００３２】
具体的には、ＪＩＳ  Ｇ４４０１規定の炭素工具鋼材（炭素量０．５５〜１．５ｍａｓｓ％）、ＪＩＳ  Ｇ４４０３規定の高速度鋼（炭素量０．７３〜１．４ｍａｓｓ％）、ＪＩＳ  Ｇ４４０４規定の合金工具鋼（炭素量０．２５〜２．３ｍａｓｓ％）などが好適である。その他、高炭素クロム軸受鋼や一般的に型鋼と称されるＮｉ−Ｃｒ鋼、Ｎｉ−Ｃｒ−Ｍｏ鋼、Ｃｒ−Ｗ鋼、高Ｃ一高Ｃｒ鋼に対しても品質に優れた炭化物皮膜を形成することができる。
【００３３】
（５）硼砂含有溶融塩浴中における化学反応と炭化物皮膜の形成反応
炭化物形成用金属化合物とＡｌやＡｌ−Ｍｇ合金を含む溶融状態の硼砂含有塩浴中では、下記に示す化学反応によって、被処理鋼製部材の表面に硬質の炭化物皮膜が形成される。
【００３４】
例えば、炭化物形成化合物として、五酸化バナジウム（Ｖ２Ｏ５）を用い、その還元材として、金属Ａｌを添加した硼砂含有塩浴中（１０００℃）では、両者とも溶融状態となって存在し、Ａｌの還元反応によって、微細な金属Ｖの粒子が該塩浴中に析出することとなる。
３Ｖ２Ｏ５＋１０Ａｌ→６Ｖ＋５Ａ１２Ｏ３  （１）
【００３５】
このような反応が進行する塩浴中に被処理鋼製部材を浸漬すると、該鋼製部材の表面では、上記（１）式で発生した微細なＶ粒子の一部が物理的に接触して付着し、その後、鋼製部材中に含まれている炭素と下記のように反応して優先的に結合することでＶＣ炭化物を形成する。
鋼製部材中のＣ＋塩浴中のＶ粒子  →  ＶＣ炭化物粒子    （２）
その後、時間が経過しても、上記（２）式の反応が継続的に続くため、ＶＣ粒子が次第に堆積を繰り返しつつ成長し、最終的には膜状のＶＣ炭化物層となる。
【００３６】
上記塩浴法によるＶＣ炭化物皮膜の形成反応は、通常、同一の塩浴を用いて繰り返し行われる。その結果、上記（２）式の反応はその速度が次第に緩やかになったり、全く起こらなくなったりする。この場合、Ｖ２Ｏ５や金属Ａｌを塩浴中に何回も添加することにより、ＶＣ炭化物皮膜の形成反応が再び活発になるようにしている。
【００３７】
しかしながら、塩浴中における上記化学反応から明らかなように、繰り返しＶＣ炭化物皮膜の形成処理が長期間にわたって行なわれると、（１）式の反応によって生成するＡ１２Ｏ３粒子濃度が次第に高くなる。こうしたＡ１２Ｏ３粒子は、融点２０５０℃の硬質のセラミック粒子として存在し、塩浴中の他の成分とは全く反応せず、（２）式の反応を阻害したり、ＶＣ炭化物皮膜中に混入して、皮膜に欠陥を発生させたり、硬さを低下させたりする。
【００３８】
この点に関し、本発明においては、上述のような塩浴中に、前記Ａｌ−Ｍｇ合金を添加するので、この合金中のＭｇが、下記（３）式のように反応してＡ１２Ｏ３を還元し、金属Ａｌの微粒子を生成させる。
Ａ１２Ｏ３＋３Ｍｇ  →  ３ＭｇＯ＋２Ａｌ    （３）
そして、上記（３）式によって生成したＡｌは、再び上記（１）式の反応の主役となってＶ粒子を生成させ、ＶＣ炭化物皮膜の形成に寄与することになる。
【００３９】
しかも、Ａｌ−Ｍｇ合金中のＭｇ自体も、下記（４）式のような反応によってＶ２Ｏ５を還元して微細なＶ粒子を生成する。
２Ｖ２Ｏ５＋１０Ｍｇ  →  １０ＭｇＯ＋４Ｖ    （４）
なお、Ａｌ−Ｍｇ合金中のＡｌの方は、当然のことながら、上記（１）式の反応によってＶ粒子の析出に寄与するので、無駄なものはない。
【００４０】
ここで、Ａ１−Ｍｇ合金中に含まれるＭｇの含有量は、塩浴中に残留しているＡ１２Ｏ３量が多い場合には、高Ｍｇ合金を使用し、Ａｌ２Ｏ３量が少ない塩浴については、低Ｍｇ含有Ａｌ合金を使用すればよく、その選択に自由度をもたせることができる。
【００４１】
また、Ａｌ−Ｍｇ合金を用いた場合、反応生成物としてＭｇＯが塩浴中に残留するが、ＭｇＯ粒子はＡ１２Ｏ３粒子に比較して密度が小さいため、表面に浮遊しやすく、物理的に除去することが容易なので、塩浴の汚染源となることは少ない。
【００４２】
（６）塩浴中に添加する炭化物形成用金属化合物とＡｌ−Ｍｇ合金の割合
前記塩浴中に添加する炭化物形成用金属化合物とＡｌ−Ｍｇ合金の割合は、金属化合物の種類やＡｌ−Ｍｇ合金中に含まれるＭｇ量および塩浴に含まれているＡ１２Ｏ３量によって相違するので、一義的に決定するのは困難であるが、一応、下記に示す概念に基づき塩浴の管理を行なうことが好ましい。
【００４３】
具体的には、前項の（１）式を利用する場合には、３モルのＶ２Ｏ５（５４６g）を還元して６モルのＶ（３０６g）が得られる反応におけるＡｌの理論的必要量は１０モルのＡｌ（２６９g）となる。また、（４）式における４モルのＶを析出させるのに必要なＭｇ量は１０モル（２４３g）であることが分る。
【００４４】
しかし、炭化物形成用金属化合物がＴａ２Ｏ３やＣｒ２Ｏ３などの場合、反応量のモル数が同じであっても、質量が大きく異なるため添加量も大きく変動する。例えば、Ｃｒ２Ｏ３の場合、酸素量が異なると、それに伴ってＡｌやＭｇの反応量も変化する。さらに、Ａｌ−Ｍｇ合金中のＭｇ含有量や塩浴中に残存しているＡ１２Ｏ３量もまた大きな変動因子になると共に、溶融塩中の化学反応というのは、水溶液中における反応と比較すると不均等で、両成分が完全に反応するまでの時間を変動するなどのため、それぞれの添加量を一義的に決定することはできない。
【００４５】
そこで、本発明の実施に当たっては、上記の塩浴中の被覆還元物質としての炭化物形成用金属化合物の種類と、その添加量およびＡ１２Ｏ３含有量などが明らかになった時点において、それぞれの還元反応式から算出される理論値を最小値とし、最大値をその１．５倍程度とすることを目安としている。
【００４６】
（７）形成すべき金属炭化物皮膜の厚さ
本発明の実施によって形成される金属炭化物皮膜の厚さは、皮膜形成後の表面研磨などの仕上後の厚さとして、２μｍ〜３０μｍの範囲が好適である。その理由は、厚さが２μｍより薄い皮膜では、被処理鋼製部材の形状の影響を受けて、皮膜厚さの均等性に起因する問題が発生しやすいからである。
【００４７】
一方、該金属炭化物皮膜の厚さが３０μｍより厚くなると、成膜処理に長時間を要するだけでなく、皮膜欠陥の発生確率が大きくなる。また、厚い該金属炭化物皮膜では、皮膜を構成する炭化物粒子の大きさが、厚膜の表面側ほど粗大化して、硬さが低下する傾向が見られるからである。
【実施例】
【００４８】
実施例１
この実施例では、硼砂を主剤とし、これに五酸化バナジウムおよびＡ１−Ｍｇ合金を添加した塩浴中に、炭素量の異なる鋼製部材の試験片を浸漬し、その表面に形成されるＶＣ炭化物皮膜の性状、外観などを、塩浴温度との関係で調査した。
（１）供試塩浴組成
硼砂：３０ｋｇ、Ｖ２Ｏ５：５００ｇ、Ａ１−２０ｍａｓｓ％Ｍｇ：４００g
（２）供試鋼材
炭素量が０．０７〜１．５ｍａｓｓ％の炭素鋼を直径１０ｍｍ×長さ１５ｍｍの寸法に仕上げたものを試験片とし、比較例として炭素量の少ないＳＵＳ３０４Ｌ鋼、ＳＵＳ３１２Ｌ鋼を用いた。
（３）塩浴温度・時間
塩浴温度は７００℃〜１２００℃に加熱し、それぞれの温度で３時間浸漬した。
（４）評価方法
塩浴から引き上げた試験片の表面に形成されているＶＣ炭化物皮膜の外観を目視および拡大鏡で観察するとともに、必要の都度、皮膜のミクロ硬さを測定した。
（５）試験結果
試験結果は、表１に要約して示した。この表に示す結果から明らかなように、たとえ鋼製部材であっても、温度の低い７００℃の塩浴では、ＶＣ皮膜の形成が十分ではない。一方、１２００℃超の高温の塩浴では、ＶＣ皮膜の形成は認められるものの、皮膜は脆く、密着性にも乏しい傾向が見られた。また、１２００℃に加熱した塩浴では、硼砂の分解反応の傾向が顕著となり、安定した塩浴環境が得られなかった。
【００４９】
表１に示すように、良好なＶＣ炭化物皮膜が形成される塩浴の温度条件は８００℃〜１１５０℃の範囲であることが確認された。一方、比較例のＳＵＳ３０４Ｌ鋼、ＳＵＳ３１２Ｌ鋼試験片には、ＶＣ炭化物皮膜の形成は認められなかった。また、試験片に形成されたＶＣ炭化物皮膜のミクロ硬さは、いずれもＨＶ：２３００以上の硬さを有していることが確認された。
【００５０】
【表１】
2016222965.tif 000002
【００５１】
実施例２
この実施例では、実施例１で用いた五酸化バナジウム（Ｖ２Ｏ５）を添加した硼砂系塩浴に対して、Ｍｇ含有量の異なるＡｌ−Ｍｇ合金を添加した後、鋼製部材の試験片を浸漬し、その表面に形成されるＶＣ炭化物皮膜の形成状況を調査した。
（１）供試塩浴組成
実施例１と同組成の塩浴中に、Ｍｇ量：１．２〜９３ｍａｓｓ％のＡｌ−Ｍｇ合金を添加した。なお、供試合金中には高Ｍｇ含有合金のＪＩＳ  Ｈ４２０１規定の合金記号ＭＰＩＢを用いた。化学成分からは、Ｍｇ合金と称すべきところであるが、本発明の主旨から、敢えてＡ１−Ｍｇ合金として表示していることを付記する。また比較例として、従来技術に属するＡｌおよびＡ１２Ｏ３を供試した。
（２）供試鋼材
供試鋼材は、ＳＫ６０鋼、ＳＫＤ７鋼、Ｓ３５Ｃ鋼の３種類とし、それぞれ寸法を直径１０ｍｍ×長さ１５ｍｍに仕上げたものを試験片とした。
（３）塩浴温度・浸漬時間
１０００℃とし、３時間浸漬した。
（４）評価方法
実施例１と同様である。
（５）試験結果
試験の結果は表２に要約して示した。表２に示す結果から明らかなように、Ｍｇ含有量１．２〜９３ｍａｓｓ％のＡｌ−Ｍｇ合金を添加した塩浴中に浸漬した試験片（試験片Ｎｏ.１〜５）の表面には、ＨＶ：２３００以上のＶＣ炭化物皮膜が形成され、従来技術に属する比較例のＡｌ添加浴から形成されるＶＣ炭化物皮膜と全く遜色がなかった（試験片Ｎｏ.６）。
一方、比較例のＡ１２Ｏ３を添加した塩浴からは、いずれの鋼材試験片に対しても炭化物皮膜（ＶＣ）の形成は認められなかった。
【００５２】
【表２】
2016222965.tif 000003
【００５３】
実施例３
この実施例では、各種の炭化物形成用金属酸化物を添加した硼砂含有塩浴に対して、Ａｌ−Ｍｇ合金を添加し、高炭素鋼試験片の表面に形成される炭化物皮膜の形成状況を調査した。
（１）供試塩浴組成
実施例１と同じ硼砂含有塩浴中に、下記の金属炭化物形成酸化物およびＡｌ−Ｍｇ合金を還元材として添加した供試塩浴を準備した。また、比較例として、Ａｌ還元材を用いて同条件での効果を比較した。
金属炭化物形成金属酸化物の種類：ＴｉＯ２、Ｃｒ２Ｏ３、Ｔａ２Ｏ５、Ｎｂ２Ｏ５
（２）供試鋼材
ＳＫ６０、ＳＫＤ７、Ｓ４５Ｃとし、それぞれ実施例１と同じ寸法の試験片を採取して実験した。
（３）塩浴温度・浸漬時間
１０００℃とし、３時間浸漬した。
（４）評価方法
実施例１と同じ方法を採用した。
（５）試験結果
試験の結果は表３に要約して示した。表３に示す結果から明らかなように、Ａｌ−Ｍｇ合金を添加した硼砂塩浴は、各種の金属炭化物形成酸化物からそれぞれの金属炭化物皮膜を形成させることが可能である。しかも、生成したそれぞれは炭化物皮膜はいずれも硬く（ＨＶ：２３００以上）、高炭素鋼試験片との密着性も良好であった。
また、同条件で実験したＡｌ材（試験Ｎｏ．５、６）の使用によって形成されるＴｉおよびＣｒ炭化物皮膜に比べても、硬さ、密着性に遜色はなかった。
【００５４】
【表３】
2016222965.tif 000004
【００５５】
実施例４
この実施例では、硼砂含有塩浴による金属炭化物皮膜の形成処理を継続的に実施した場合、塩浴中で増加し続けるＡ１２Ｏ３微粉末の金属炭化物皮膜の品質および作業性に与える影響について、従来技術による金属Ａｌと、本発明に係るＡｌ−Ｍｇ合金の作用を比較検討した。
（１）供試塩浴組成
比較例の塩浴組成：硼砂：１０ｋｇ、Ｖ２Ｏ５：５００g、Ａｌ：４００g
発明例の塩浴組成：硼砂１０ｋｇ、Ｖ２Ｏ５：５００g、Ａｌ−Ｍｇ（３０ｍａｓｓ％）：４００g
上記組成を塩浴組成とし、これに比較例の塩浴および本発明に適合する塩浴に対し、それぞれＡ１２Ｏ３粉末を１回の添加量４００g一定とし、５回にわたって添加（追添加）し、その都度、供試鋼材試験片を浸漬してＶＣ炭化物皮膜の形成処理を実施した。
（２）供試鋼材
ＳＫ６０を使用して、寸法が直径１０ｍｍ×長さ１５ｍｍの試験片を準備した。
（３）塩浴温度・浸漬時間
１０００℃とし、８時間浸漬した。
（４）評価方法
供試試験片の表面に形成されたＶＣ炭化物皮膜の硬さおよびその断面ミクロ組織観察によって評価した。
（５）試験結果
試験結果は表４に要約して示した。表４に示す結果から明らかなように、比較例として示す従来技術に従う金属Ａｌを還元材とする塩浴から形成されるＶＣ炭化物皮膜は、塩浴処理直後およびＡ１２Ｏ３粉末を１回追添加した後の塩浴では良好な硬さを示し、皮膜の断面ミクロ組織も欠陥のないものが得られた。しかし、Ａ１２Ｏ３粉末を１回追添加した塩浴（塩浴中のＡ１２Ｏ３累計量約１１６０g、但し、塩浴時に添加したＡｌもＡ１２Ｏ３に変化したものとして加算）から形成されるＶＣ炭化物皮膜には、微細な割れや欠陥の発生が見られ、２回追添加した浴では、皮膜欠陥が一層顕著となり、硬さもＨＶ２０００未満を示すなど、皮膜品質の低下が明らかとなった。また、局部的に炭化物皮膜が生成していない場合もあった。
これに対し、本発明に適合する塩浴では、Ａｌ−Ｍｇ合金中のＭｇ成分によるＡ１２Ｏ３粉末からのＡｌ還元作用効果によって、塩浴中のＡ１２Ｏ３をＡｌとして再活性化させているため、Ａ１２Ｏ３を３回追添加した浴からも、高硬度（ＨＶ：２３００以上）で欠陥のないＶＣ炭化物皮膜が得られ、塩浴の寿命延長効果にも優れていることが認められた。
【００５６】
【表４】
2016222965.tif 000005
【００５７】
実施例５
この実施例では、実施例４で使用したＡ１２Ｏ３追添加浴（表４に記載のＡ１２Ｏ３粉末追添加累計２０００g）を基本塩浴とし、これに本発明に適合するＡ１−３０ｍａｓｓ％Ｍｇ合金を追添加した場合の塩浴の回復状況を、従来技術のＡｌ金属を添加した比較例の塩浴と比較した。
（１）供試塩浴組成
比較例の塩浴組成：実施例４で実施した表４に記載のＡ１２Ｏ３追添加累計量２０００g浴（＊２）
発明例の塩浴組成：実施例４で実施した表４に記載のＡ１２Ｏ３追添加累計量２０００g浴（＊１）
上記基本塩浴に対し、従来技術に従う比較例の塩浴には、Ｖ２Ｏ５  ５００gとＡ１  ４００g、本発明に適合する塩浴には、Ｖ２Ｏ５  ５００g、Ａ１−３０ｍａｓｓ％Ｍｇ合金４００gを添加した。
（２）供試鋼材
実施例４と同種のSK６０を供試した。
（３）塩浴温度・浸漬時間
１０００℃とし、８時間浸漬した。
（４）評価方法
実施例１と同じ方法で実施した。
（５）試験結果
試験結果は表５に要約して示した。表５に示す結果から明らかなように、従来技術に係る金属Ａｌを添加した試験（比較例）では、ＶＣ炭化物皮膜の形成は認められるものの、その皮膜中に多量のＡ１２Ｏ３粉末が含まれているため、皮膜欠陥が大きく、硬さもＨＶ２０００未満を示した。この結果から、従来技術に従う金属Ａｌの添加法では、Ａ１２Ｏ３を多量に含み、ＶＣ炭化物皮膜形成能力を消失している塩浴に対しては効果がなく、塩浴の活性化機能の回復には効果がなかった。
これに対し、Ａｌ−Ｍｇ合金を添加する本発明に適合する方法では、硬く、しかも欠陥のないＶＣ炭化物皮膜の形成が認められ、長期間使用して塩浴の活性力が低下した状態であっても、その炭化物皮膜形成能力を回復させることが判明した。
【００５８】
【表５】
2016222965.tif 000006
【００５９】
実施例６
この実施例では、硼砂含有塩浴中に浸漬した被処理鋼製部材の表面への炭化物被膜形成速度に及ぼす、被処理鋼製部材の回転および移動などの運動因子の効果を調査した。
（１）供試塩浴組成
供試塩浴として実施例１に適用した塩浴を用いた。
（２）供試鋼材
供試鋼材はＳ４５Ｃとし、浸漬用試験片は、直径１０ｍｍ×長さ５０ｍｍの棒状試験片に加工したものを用いた。
（３）塩浴温度、浸漬時間
１０００℃、１５時間浸漬の条件としたが、試験片の浸漬条件を下記のように変化させた。
（ａ）浸漬期間中、試験片を静かに上下運動させた。（上下運動試験片）
（ｂ）浸漬期間中、試験片を静かに回転運動させた。（回転運動試験片）
（ｃ）浸漬期間中、試験片を塩浴槽の内壁に沿って静かに移動させた。（内壁移動試験片）
（ｄ）浸漬期間中、試験片を塩浴槽の中心部で静止状態にした。（静止試験片）
（４）評価方法
浸漬試験後の各試験片の表面に形成されているＶＣ皮膜の形成状況を目視観察するとともに、その皮膜断面を光学顕微鏡で観察し、さらにミクロビッカース硬さ計にて皮膜の硬度を測定した。
（５）試験結果
試験結果を表６に要約して示した。表６に示す結果から明らかなように、塩浴中に浸漬した試験片は、試験片の静止、回転や移動などの運転の有無に関係なく、緻密で、高硬度で、欠陥も認められない良好なＶＣ炭化物皮膜の形成が認められた。ただ、ＶＣ炭化物皮膜の成長速度には明らかな差が認められ、回転や移動を付与した試験片には、静止状態に比較して１５％〜２３％程度厚くなっていることが判明した。この結果から、何らかの運動を付与した試験片の表面では、塩浴中でＡｌ−Ｍｇ合金の還元作用によって生成した微細なＶ粒子との接触回数が増加して、その炭化物化を促進したことがうかがえる。また、試験片の運動に伴って塩浴自体も流動するので、この現象も有利に作用したものと考えられる。
【００６０】
【表６】
2016222965.tif 000007
【産業上の利用可能性】
【００６１】
本発明に係る金属炭化物皮膜の形成技術は、高硬度、耐摩耗性、耐食性に加え、皮膜を形成するのに適した鋼製部材が保有している優れた機械的強度とともに、これらの複合的な特性を付与する技術である。具体的には、大きな荷重を付加して金属板や金属製晶を加工が可能であるための各種プレス金型類をはじめ、耐摩耗性が要求される回転体や摺動作用を繰り返す機械構造用部材などの表面処理皮膜として好適に用いられる。
また、金属炭化物皮膜は、溶融状態の亜鉛、錫、アルミニウムなどの金属に対して、優れた耐侵食性を発揮し、溶融金属の付着防止用皮膜としても適用が可能である。